(57)【要約】【課題】低消費電力で高い発光効率を有するプラズマディスプレイパネルを実現することを目的とする。【解決手段】前面基板１上に複数の表示電極４を形成するとともに前記複数の表示電極４を覆うように誘電体層６を形成した前面パネルを有し、前面パネルの誘電体層６は、平均粒径が１００ｎｍ以下で最大粒径が４００ｎｍ以下の無機酸化物からなる多孔質微粒子を含む誘電体材料により構成するとともに、膜厚が２０μｍ以下で比誘電率εが２以上４以下となるように構成し、かつ放電空間にキセノンを１５％以上３０％以下の体積％で含む放電ガスを封入した。【選択図】図１
2011175825.tif 000002
【特許請求の範囲】
【請求項１】
基板上に複数の表示電極を形成するとともに前記複数の表示電極を覆うように誘電体層を形成した前面パネルと、この前面パネルの間に放電空間を形成して対向配置されかつ基板上に表示電極に交差する方向に配列して複数のデータ電極を形成するとともに放電空間を区画する隔壁および蛍光体層を形成した背面パネルとを有するプラズマディスプレイパネルであって、前面パネルの誘電体層は、平均粒径が１００ｎｍ以下で最大粒径が４００ｎｍ以下の無機酸化物からなる多孔質微粒子を含む誘電体材料により構成するとともに、膜厚が２０μｍ以下で比誘電率εが２以上４以下となるように構成し、かつ放電空間にキセノンを１５％以上３０％以下の体積％で含む放電ガスを封入したことを特徴とするプラズマディスプレイパネル。
【請求項２】
前記多孔質微粒子が、シリカ微粒子であり、球状および多面体である請求項１に記載のプラズマディスプレイパネル。
【請求項３】
基板上に複数の表示電極を形成するとともに前記複数の表示電極を覆うように誘電体層を形成した前面パネルと、この前面パネルの間に放電空間を形成して対向配置されかつ基板上に表示電極に交差する方向に配列して複数のデータ電極を形成するとともに放電空間を区画する隔壁および蛍光体層を形成した背面パネルとからなり、かつ複数の放電セルを備えたプラズマディスプレイパネルを有し、プラズマディスプレイパネルに対して、１フィールドを複数のサブフィールドにより構成するとともに、それぞれのサブフィールドに、発光させる放電セルを選択する書込み放電を発生させる書込み期間と、この書込み期間により選択された放電セルにおいて維持放電を発生させる維持期間とを設けて発光表示を行うプラズマディスプレイ装置であって、プラズマディスプレイパネルの前面パネルの誘電体層は、平均粒径が１００ｎｍ以下で最大粒径が４００ｎｍ以下の無機酸化物からなる多孔質微粒子を含む誘電体材料により構成するとともに、膜厚が２０μｍ以下で比誘電率εが２以上４以下となるように構成し、かつ放電空間にキセノンを１５％以上３０％以下の体積％で含む放電ガスを封入したことを特徴とするプラズマディスプレイ装置。
【請求項４】
前記多孔質微粒子が、シリカ微粒子であり、球状および多面体である請求項２に記載のプラズマディスプレイ装置。
【発明の詳細な説明】
【技術分野】
【０００１】
本発明は、表示デバイスとしてのプラズマディスプレイパネルおよびプラズマディスプレイ装置に関するものである。
【背景技術】
【０００２】
プラズマディスプレイパネル（以下、ＰＤＰと呼ぶ）は、高精細化、大画面化の実現が可能であることから、６５インチクラスのテレビなどが製品化されている。近年、ＰＤＰは従来のＮＴＳＣ方式に比べて走査線数が２倍以上のハイディフィニションテレビへの適用が進んでいるとともに、環境問題に配慮して鉛成分を含まないＰＤＰが要求されている。
【０００３】
ＰＤＰは、基本的には、前面パネルと背面パネルとで構成されている。前面パネルは、フロート法による硼硅酸ナトリウム系ガラスのガラス基板と、ガラス基板の一方の主面上に形成されたストライプ状の透明電極とバス電極とで構成される表示電極と、表示電極を覆ってコンデンサとしての働きをする誘電体層と、誘電体層上に形成された酸化マグネシウム（ＭｇＯ）からなる保護層とで構成されている。一方、背面パネルは、ガラス基板と、その一方の主面上に形成されたストライプ状のデータ電極と、データ電極を覆う下地誘電体層と、下地誘電体層上に形成された隔壁と、各隔壁間に形成された赤色、緑色および青色それぞれに発光する蛍光体層とで構成されている。
【０００４】
そして、前面パネルと背面パネルとは、表示電極とデータ電極とが互いに交差するように対向配置されるとともに、外周部を封止することにより密閉空間を形成し、その密閉空間に、キセノン（Ｘｅ）／ネオン（Ｎｅ）や、キセノン（Ｘｅ）／ネオン（Ｎｅ）／ヘリウム（Ｈｅ）などの放電ガスが充填されている。
【０００５】
以上のような構成のＰＤＰでは、前面パネルの表示電極と、背面パネルのデータ電極とが交差する各領域に発光の最小単位となる放電セルが構成されることとなる。
【０００６】
近年、ＰＤＰにおいては、消費電力の低減などの観点から維持放電時の放電効率の改善が求められている。ＰＤＰの駆動時における電力ロスは、幾何学的な構成が同一であるとするならば、誘電体層の比誘電率による影響を受ける。従来のＰＤＰでは、比誘電率ε＝９〜１３と高い酸化鉛や酸化ビスマスを成分中に含むガラス材料をもって前面パネルの誘電体層が構成されており、電力ロスの低減のためにも、前面パネルにおける誘電体層の比誘電率をより低くすることが求められている。特に、パネルサイズの大型化やパネルの高精細化を進めてゆく上では、この要求がより一層強くなってきている。
【０００７】
前面パネルにおける誘電体層の比誘電率の低減を図るために種々の提案がなされている。例えば、酸化鉛や酸化ビスマスの代りにアルカリ金属の酸化物を含むホウ酸亜鉛系ガラスを用い、比誘電率ε＝６〜７の誘電体層を形成する提案がなされている（例えば、特許文献１参照）。また、比誘電率ε＝２．８〜３．０のシロキサン結合を有するシリコン樹脂を用い、前面パネルの誘電体層を形成するという提案もなされている（例えば、特許文献２参照）。
【先行技術文献】
【特許文献】
【０００８】
【特許文献１】特開平０９−２７８４８２号公報
【特許文献２】国際公開ＷＯ０１／０７１７６１号公報
【発明の概要】
【発明が解決しようとする課題】
【０００９】
本発明はこのような現状に鑑みなされたもので、前面パネルの誘電体層の比誘電率εを低減することで、低消費電力で高い発光効率を有するＰＤＰを提供することを目的とする。
【課題を解決するための手段】
【００１０】
上記の目的を達成するために、本発明のＰＤＰは、基板上に複数の表示電極を形成するとともに前記複数の表示電極を覆うように誘電体層を形成した前面パネルと、この前面パネルの間に放電空間を形成して対向配置されかつ基板上に表示電極に交差する方向に配列して複数のデータ電極を形成するとともに放電空間を区画する隔壁および蛍光体層を形成した背面パネルとを有するプラズマディスプレイパネルであって、前面パネルの誘電体層は、平均粒径が１００ｎｍ以下で最大粒径が４００ｎｍ以下の無機酸化物からなる多孔質微粒子を含む誘電体材料により構成するとともに、膜厚が２０μｍ以下で比誘電率εが２以上４以下となるように構成し、かつ放電空間にキセノンを１５％以上３０％以下の体積％で含む放電ガスを封入したことを特徴とする。
【００１１】
また、プラズマディスプレイ装置は、基板上に複数の表示電極を形成するとともに前記複数の表示電極を覆うように誘電体層を形成した前面パネルと、この前面パネルの間に放電空間を形成して対向配置されかつ基板上に表示電極に交差する方向に配列して複数のデータ電極を形成するとともに放電空間を区画する隔壁および蛍光体層を形成した背面パネルとからなり、かつ複数の放電セルを備えたプラズマディスプレイパネルを有し、プラズマディスプレイパネルに対して、１フィールドを複数のサブフィールドにより構成するとともに、それぞれのサブフィールドに、発光させる放電セルを選択する書込み放電を発生させる書込み期間と、この書込み期間により選択された放電セルにおいて維持放電を発生させる維持期間とを設けて発光表示を行うプラズマディスプレイ装置であって、プラズマディスプレイパネルの前面パネルの誘電体層は、平均粒径が１００ｎｍ以下で最大粒径が４００ｎｍ以下の無機酸化物からなる多孔質微粒子を含む誘電体材料により構成するとともに、膜厚が２０μｍ以下で比誘電率εが２以上４以下となるように構成し、かつ放電空間にキセノンを１５％以上３０％以下の体積％で含む放電ガスを封入したことを特徴とする。
【発明の効果】
【００１２】
本発明によれば、ＰＤＰの前面パネルの誘電体層として、平均粒径が１００ｎｍ以下で最大粒径が４００ｎｍ以下の無機酸化物からなる多孔質微粒子を含む誘電体材料により構成するとともに、膜厚が２０μｍ以下で比誘電率εが２以上４以下となるように構成し、かつ放電空間にキセノンを１５％以上３０％以下の体積％で含む放電ガスを封入したことにより、１フィールドを複数のサブフィールドにより構成するとともに、それぞれのサブフィールドに、発光させる放電セルを選択する書込み放電を発生させる書込み期間と、この書込み期間により選択された放電セルにおいて維持放電を発生させる維持期間とを設けてＰＤＰの発光表示動作を行う際に、無効電力を削減することができるとともに、維持放電時のために必要な電力を低減することができ、これにより低消費電力で高い発光効率を有するＰＤＰを提供することができる。
【図面の簡単な説明】
【００１３】
【図１】本発明の実施の形態におけるＰＤＰの構造を示す斜視図
【図２】同じくＰＤＰの放電セル構造を示す断面図
【図３】同じくＰＤＰの前面パネルの誘電体層の微細構造を示す模式図
【図４】同ＰＤＰの電極配列図
【図５】本発明のプラズマディスプレイ装置のブロック回路図
【図６】同装置の駆動電圧波形図
【図７】本発明のプラズマディスプレイ装置における作用効果を説明するための特性図
【発明を実施するための形態】
【００１４】
以下、本発明の一実施の形態におけるＰＤＰについて図面を用いて説明する。
【００１５】
図１は本発明の実施の形態におけるＰＤＰの構造を示す斜視図、図２は放電セル構造を示す断面図である。ＰＤＰは、対向配置された前面パネルと背面パネルとの間に多数の放電セルが形成されている。
【００１６】
前面パネルは、ガラス製の前面基板１上に１対の走査電極２と維持電極３とからなる表示電極４が互いに平行に複数対形成されている。この走査電極２および維持電極３は、走査電極２−維持電極３−維持電極３−走査電極２の配列で繰り返すパターンで形成されている。また、前面パネルの前面基板１上には、走査電極２および維持電極３よりなる一対の帯状の表示電極４とブラックストライプ（遮光層）５が互いに平行にそれぞれ複数列配置されている。前面基板１上には、表示電極４と遮光層５とを覆うようにコンデンサとしての働きをする誘電体層６が形成され、さらにその表面に酸化マグネシウム（ＭｇＯ）などからなる保護層７が形成されている。
【００１７】
ここで、走査電極２および維持電極３は、それぞれＩＴＯ、ＳｎＯ2、ＺｎＯ等の導電性金属酸化物からなる透明電極上にＡｇからなるバス電極を形成することにより構成されている。
【００１８】
背面パネルは、ガラス製の背面基板８上に、複数の互いに平行なＡｇを主成分とする導電性材料からなるデータ電極９を形成し、そのデータ電極９を覆うように誘電体層１０を形成するとともに、さらにその上に井桁状の隔壁１１を形成し、そして誘電体層１０の表面と隔壁１１の側面とに、赤、緑、青各色の蛍光体層１２を形成することにより構成されている。
【００１９】
そして、走査電極２および維持電極３とデータ電極９とが立体交差するように、前面パネルと背面パネルとが対向配置され、その外周部をガラスフリットなどからなる封着材によって気密封着するとともに、封着されたＰＤＰ内部の放電空間１３に、ネオン（Ｎｅ）およびキセノン（Ｘｅ）などの放電ガスが５０ｋＰａ〜８０ｋＰａの圧力で封入することによりパネルが構成されている。ここで、走査電極２および維持電極３とデータ電極９とが対向する部分に放電セルが形成されている。なお、本発明においては、放電空間１３に封入する放電ガスは、放電ガス中にキセノンの濃度が１５％以上３０％以下の体積％で含まれるように混合した放電ガスを用いている。
【００２０】
ここで、本発明においては、前面パネルの誘電体層６は、平均粒径が１００ｎｍ以下で最大粒径が４００ｎｍ以下の無機酸化物からなる多孔質微粒子を含む誘電体材料により構成するとともに、膜厚が２０μｍ以下で比誘電率εが２以上４以下となるように構成している。多孔質微粒子の粒径は、形成する誘電体層の光透過性を決める重要な因子であり、可視光で７５％以上の透過率を確保するためには、可視光の最短波長４００ｎｍ以下が必要であり、さらに最短波長の４分の１に相当する１００ｎｍ以下であれば、微粒子間の光散乱が抑制され、光透過率を確保できるので、さらに望ましい。
【００２１】
すなわち、有機溶剤または水系溶液に、平均粒径が１００ｎｍ以下、例えば粒径が２０ｎｍ以上１２０ｎｍ以下で比誘電率εが４程度のシリカ多孔質微粒子を分散させた誘電体材料インクを用い、表示電極４と遮光層５とを形成した後、表示電極４と遮光層５を覆うように前面基板１上にダイコート法などにより塗布し、その後乾燥および焼成を行うことにより膜厚が２０μｍ以下で比誘電率εが２以上４以下の誘電体層６を形成している。誘電体材料インクは、粘度調整のため、後工程（乾燥および焼成工程）で分解する高分子材料を溶解してもよい。
【００２２】
図３（ａ）、（ｂ）は本発明による誘電体層６の膜の微細構造を模式的に示す図であり、図３（ａ）は、シロキサン系高分子を含む有機溶剤に、粒径が２０ｎｍ以上１２０ｎｍ以下で比誘電率εが４程度の多孔質微粒子を分散させた誘電体材料インクを用いて誘電体層６を形成した場合の模式図であり、図３（ｂ）は、後工程で分解する高分子材料を溶解させた有機溶剤もしくは水系溶剤に粒径が２０ｎｍ以上１２０ｎｍ以下で比誘電率εが４程度の多孔質微粒子を分散させた誘電体材料インクを用いて誘電体層６を形成した場合の模式図である。図３（ａ）、（ｂ）において、６ａは無機酸化物からなる多孔質微粒子、６ｂはＳｉＯ2による網目であり、前者の誘電体インクを用いた場合は、図３（ａ）に示すように、多孔質微粒子６ａがＳｉＯ2による網目６ｂにより結合されて保持されたような微細構造となり、後者の誘電体インクを用いた場合、多孔質微粒子どうしが連結するように直接結合した微細構造となる。
【００２３】
また、図３（ｃ）、（ｄ）は、誘電体層６を構成する多孔質微粒子の一例の断面模式図であり、角柱形状（図３（ｃ））や円柱形状(図３（ｄ）)で、微粒子全体に細孔を有する。細孔の空孔率により誘電体層の比誘電率を低減し調整することが可能となる。
【００２４】
多孔質微粒子６ａは、無色の無機酸化物材料が好ましく、二酸化ケイ素（ＳｉＯ2）、酸化アルミニウム（Ａｌ2Ｏ3）、酸化亜鉛（ＺｎＯ）、酸化ガリウム（Ｇａ2Ｏ3）などが好ましく、二酸化ケイ素（ＳｉＯ2）が特に望ましい。これら無機酸化物は、目的に応じ、例えば、シリカアルミナのように複合酸化物であってもよい。多孔質微粒子６ａの合成は、例えば多孔質シリカ微粒子などは、溶液中にシリカ前駆体と界面活性剤のミセル集合体を形成して焼成することにより、界面活性剤が除去され微細な空孔が形成する方法や、テンプレート剤を用いて合成する方法などが知られているが、その限りではない。
【００２５】
図４は本発明の実施の形態におけるＰＤＰの電極配列図である。行方向に長いｎ本の走査電極Ｙ１、Ｙ２、Ｙ３・・・Ｙｎ（図１の２）およびｎ本の維持電極Ｘ１、Ｘ２、Ｘ３・・・Ｘｎ（図１の３）が配列され、列方向に長いｍ本のデータ電極Ａ１・・・Ａｍ（図１の９）が配列されている。そして、１対の走査電極Ｙ１および維持電極Ｘ１と１つのデータ電極Ａ１とが交差した部分に放電セルが形成され、放電セルは放電空間内にｍ×ｎ個形成されている。そしてこれらの電極のそれぞれは、前面板、背面板の画像表示領域外の周辺端部に設けられた接続端子それぞれに接続されている。
【００２６】
図５はこのＰＤＰを用いたプラズマディスプレイ装置の回路ブロック図である。このプラズマディスプレイ装置は、上述した構成のＰＤＰのパネル１４、画像信号処理回路１５、データ電極駆動回路１６、走査電極駆動回路１７、維持電極駆動回路１８、タイミング発生回路１９および電源回路（図示せず）を備えている。
【００２７】
画像信号処理回路１５は、画像信号ｓｉｇをサブフィールド毎の画像データに変換する。データ電極駆動回路１６はサブフィールド毎の画像データを各データ電極Ｄ１〜Ｄｍに対応する信号に変換し、各データ電極Ｄ１〜Ｄｍを駆動する。タイミング発生回路１９は水平同期信号Ｈおよび垂直同期信号Ｖをもとにして各種のタイミング信号を発生し、各駆動回路ブロックに供給している。走査電極駆動回路１７はタイミング信号にもとづいて走査電極ＳＣ１〜ＳＣｎに駆動電圧波形を供給し、維持電極駆動回路１８はタイミング信号にもとづいて維持電極ＳＵ１〜ＳＵｎに駆動電圧波形を供給する。
【００２８】
次に、ＰＤＰを駆動するための駆動電圧波形とその動作について図６を用いて説明する。図６はＰＤＰの各電極に印加する駆動電圧波形を示す図である。
【００２９】
本実施の形態によるプラズマディスプレイ装置においては、１フィールドを複数のサブフィールドにより構成し、それぞれのサブフィールドは、放電セルにおいて初期化放電を発生させる初期化期間と、この初期化期間のあと、発光させる放電セルを選択する書込み放電を発生させる書込み期間と、この書込み期間により選択された放電セルにおいて維持放電を発生させる維持期間とを有している。
【００３０】
第１サブフィールドの初期化期間では、データ電極Ｄ１〜Ｄｍおよび維持電極ＳＵ１〜ＳＵｎを０（Ｖ）に保持し、走査電極ＳＣ１〜ＳＣｎに対して放電開始電圧以下となる電圧Ｖｉ１（Ｖ）から放電開始電圧を超える電圧Ｖｉ２（Ｖ）に向かって緩やかに上昇するランプ電圧を印加する。すると、全ての放電セルにおいて１回目の微弱な初期化放電を起こし、走査電極ＳＣ１〜ＳＣｎ上に負の壁電圧が蓄えられるとともに維持電極ＳＵ１〜ＳＵｎ上およびデータ電極Ｄ１〜Ｄｍ上に正の壁電圧が蓄えられる。ここで、電極上の壁電圧とは電極を覆う誘電体層や蛍光体層上等に蓄積した壁電荷により生じる電圧を指す。
【００３１】
その後、維持電極ＳＵ１〜ＳＵｎを正の電圧Ｖｅ１、Ｖｅ２（Ｖ）に保ち、走査電極ＳＣ１〜ＳＣｎに電圧Ｖｉ３（Ｖ）から電圧Ｖｉ４（Ｖ）に向かって緩やかに下降するランプ電圧を印加する。すると、すべての放電セルにおいて２回目の微弱な初期化放電を起こし、走査電極ＳＣ１〜ＳＣｎ上と維持電極ＳＵ１〜ＳＵｎ上との間の壁電圧が弱められ、データ電極Ｄ１〜Ｄｍ上の壁電圧も書込み動作に適した値に調整される。
【００３２】
続く書込み期間では、走査電極ＳＣ１〜ＳＣｎを一旦Ｖｃ（Ｖ）に保持する。次に、１行目の走査電極ＳＣ１に負の走査パルス電圧Ｖａ（Ｖ）を印加するとともに、データ電極Ｄ１〜Ｄｍのうち１行目に表示すべき放電セルのデータ電極Ｄｋ（ｋ＝１〜ｍ）に正の書込みパルス電圧Ｖｄ（Ｖ）を印加する。このときデータ電極Ｄｋと走査電極ＳＣ１との交差部の電圧は、外部印加電圧（Ｖｄ−Ｖａ）（Ｖ）にデータ電極Ｄｋ上の壁電圧と走査電極ＳＣ１上の壁電圧とが加算されたものとなり、放電開始電圧を超える。そして、データ電極Ｄｋと走査電極ＳＣ１との間および維持電極ＳＵ１と走査電極ＳＣ１との間に書込み放電が起こり、この放電セルの走査電極ＳＣ１上に正の壁電圧が蓄積され、維持電極ＳＵ１上に負の壁電圧が蓄積され、データ電極Ｄｋ上にも負の壁電圧が蓄積される。
【００３３】
このようにして、１行目に表示すべき放電セルで書込み放電を起こして各電極上に壁電圧を蓄積する書込み動作が行われる。一方、書込みパルス電圧Ｖｄ（Ｖ）を印加しなかったデータ電極Ｄ１〜Ｄｍと走査電極ＳＣ１との交差部の電圧は放電開始電圧を超えないので、書込み放電は発生しない。以上の書込み動作をｎ行目の放電セルに至るまで順次行い、書込み期間が終了する。
【００３４】
続く維持期間では、走査電極ＳＣ１〜ＳＣｎには第１の電圧として正の維持パルス電圧Ｖｓ（Ｖ）を、維持電極ＳＵ１〜ＳＵｎには第２の電圧として接地電位、すなわち０（Ｖ）をそれぞれ印加する。このとき書込み放電を起こした放電セルにおいては、走査電極ＳＣｉ（ｉ＝１〜ｎ）上と維持電極ＳＵｉ上との間の電圧は維持パルス電圧Ｖｓ（Ｖ）に走査電極ＳＣｉ上の壁電圧と維持電極ＳＵｉ上の壁電圧とが加算されたものとなり、放電開始電圧を超える。そして、走査電極ＳＣｉと維持電極ＳＵｉとの間に維持放電が起こり、このとき発生した紫外線により蛍光体層が発光する。そして走査電極ＳＣｉ上に負の壁電圧が蓄積され、維持電極ＳＵｉ上に正の壁電圧が蓄積される。このときデータ電極Ｄｋ上にも正の壁電圧が蓄積される。
【００３５】
書込み期間において書込み放電が起きなかった放電セルでは、維持放電は発生せず、初期化期間の終了時における壁電圧が保持される。続いて、走査電極ＳＣ１〜ＳＣｎには第２の電圧である０（Ｖ）を、維持電極ＳＵ１〜ＳＵｎには第１の電圧である維持パルス電圧Ｖｓ（Ｖ）をそれぞれ印加する。すると、維持放電を起こした放電セルでは、維持電極ＳＵｉ上と走査電極ＳＣｉ上との間の電圧が放電開始電圧を超えるので、再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。
【００３６】
以降同様に、走査電極ＳＣ１〜ＳＣｎと維持電極ＳＵ１〜ＳＵｎとに交互に輝度重みに応じた数の維持パルスを印加することにより、書込み期間において書込み放電を起こした放電セルで維持放電が継続して行われる。こうして維持期間における維持動作が終了する。
【００３７】
続く第２サブフィールド以降における初期化期間、書込み期間、維持期間の動作も、第１サブフィールドにおける動作とほぼ同様のため、説明を省略する。なお、本実施の形態においては、第２サブフィールド以降のサブフィールドにおいては、維持電極ＳＵ１〜ＳＵｎを正の電圧Ｖｅ１（Ｖ）に保ち、走査電極ＳＣ１〜ＳＣｎに電圧Ｖｉ３（Ｖ）から電圧Ｖｉ４（Ｖ）に向かって緩やかに下降するランプ電圧を印加することにより、前のサブフィールドにおいて維持放電を起こした放電セルにおいてのみ微弱な初期化放電を起こさせるように駆動している。すなわち、第１サブフィールドにおいては、全ての放電セルで初期化放電を発生させる全セル初期化動作を行い、第２サブフィールド以降においては、前のサブフィールドにおいて維持放電を起こした放電セルのみで選択的に初期化放電を発生させる動作を行うように構成している。なお、この全セル初期化動作と選択的初期化動作について、本実施の形態のように、第１サブフィールドとその他のサブフィールドとの間で使い分ける以外に、全セル初期化動作を第１サブフィールド以外のサブフィールドにおける初期化期間で行ったり、数フィールドに１回の頻度で行ったりしてもよい。
【００３８】
また、書込み期間、維持期間における動作は、上述した第１サブフィールドにおける動作と同様な駆動方法であるが、維持期間における維持放電による発光は、輝度の重み付けに応じた数の維持パルスを印加することにより、サブフィールド毎の輝度重みを制御するように駆動している。
【００３９】
本発明の具体的な形態について、さらに詳細に説明する。
【００４０】
（実施例１）
粒径３０ｎｍ〜１２０ｎｍで平均粒径１００ｎｍ以下の、図３（ｄ）に示すよう形状の多孔質シリカ微粒子を含む誘電体材料を用い、膜厚が約１５μｍで比誘電率εが３．０の誘電体層を形成するとともに、キセノン（Ｘｅ）を１５％の体積％の比率で混合した放電ガスを用いて作製した。
【００４１】
（実施例２）
キセノン（Ｘｅ）を３０％の体積％の比率で混合した放電ガスを用いた以外は、実施例１と同様に作製した。
【００４２】
（比較例）
二酸化ケイ素（ＳｉＯ2）、酸化ホウ素（Ｂ2Ｏ3）、酸化亜鉛（ＺｎＯ）、酸化ビスマス（Ｂｉ2Ｏ3）、酸化カルシウム（ＣａＯ）、酸化ストロンチウム（ＳｒＯ）、酸化バリウム（ＢａＯ）、酸化モリブデン（ＭｏＯ3）、酸化タングステン（ＷＯ3）、酸化セリウム（ＣｅＯ2）、二酸化マンガン（ＭｎＯ2）などを含む誘電体材料を用い、膜厚が約４０μｍで比誘電率εが１１．３の誘電体層を形成するとともに、キセノン（Ｘｅ）を１０％の体積％の比率で混合した放電ガスを用いて作製した。
【００４３】
上記のようにして作製した実施例１，２および比較例のＰＤＰおよびプラズマディスプレイ装置の効果を確認するため、上述した駆動方法により駆動発光させた場合において、その際の駆動電圧と、放電動作に寄与する放電電力および無効電力とを比較した結果を図７に示す。
【００４４】
図７から明らかなように、実施例１のＰＤＰにより、比較例に比べて駆動電圧を約２０Ｖ程度低減させることができ、電力も無効電力を含めて約８０Ｗ程度低減することができる。また、実施例２においては、比較例と同程度の駆動電圧であるが、電力は無効電力を含めて約１２０Ｗ程度低減することができ、いずれも比較例に対して電力削減を図ることができる。
【００４５】
以上のように本発明によれば、ＰＤＰの前面パネルの誘電体層として、平均粒径が１００ｎｍ以下で最大粒径が４００ｎｍ以下の無機酸化物からなる多孔質微粒子を含む誘電体材料により構成するとともに、膜厚が２０μｍ以下で比誘電率εが２以上４以下となるように構成し、かつ前記放電空間にキセノンを１５％以上３０％以下の体積％で含む放電ガスを封入したことにより、１フィールドを複数のサブフィールドにより構成するとともに、それぞれのサブフィールドに、発光させる放電セルを選択する書込み放電を発生させる書込み期間と、この書込み期間により選択された放電セルにおいて維持放電を発生させる維持期間とを設けてＰＤＰの発光表示動作を行う際に、無効電力を削減することができるとともに、維持放電時のために必要な電力を低減することができ、これにより低消費電力で高い発光効率を実現することができる。
【産業上の利用可能性】
【００４６】
本発明のプラズマディスプレイパネルおよびプラズマディスプレイ装置は、低消費電力で、高い発光効率を実現する上で有用である。また、本発明に用いられる誘電体層は、光透過性と低誘電率、低屈折率が必要な用途にも応用できる。
【符号の説明】
【００４７】
１  前面基板
２  走査電極
３  維持電極
４  表示電極
６  誘電体層
６ａ  多孔質微粒子
８  背面基板
９  データ電極
１１  隔壁
１２  蛍光体層
１３  放電空間
１４  パネル
１６  データ電極駆動回路
１７  走査電極駆動回路
１８  維持電極駆動回路
【図１】
2011175825.tif 000003
【図２】
2011175825.tif 000004
【図３】
2011175825.tif 000005
【図４】
2011175825.tif 000006
【図５】
2011175825.tif 000007
【図６】
2011175825.tif 000008
【図７】
2011175825.tif 000009